Brevet FR2664187A1 — publié le 19920110

DESCRIPTION L'invention concerne un moule de fonderie utilisé dans un procédé de fabrication de pièces par solidification monocristalline, notamment des aubes pour turbomachines en superalliage. Selon ce procédé et par des techniques connues en soi, on alimente le moule en métal fondu à sa partie supérieure et on opère une solidification dirigée dont le front progresse verticalement de bas en haut, à partir d'une sole refroidie Dans l'application particulière à des pièces monocristallines, un dispositif de sélection placé a la partie inférieure du moule permet de sélectionner à sa sortie un grain de cristal unique Des exemples de procédés de fabrication de ce type, en fonderie, pour des pièces monocristallines sont notamment décrits par FR-A-1 481 366 et FR-A-2 037 187. Diverses solutions ont été appliquées pour obtenir une orientation cristallo-graphique déterminée sur la pièce et opérer une sélection de grain adéquate Dans certaines25 applications toutefois, notamment pour obtenir des aubes monocristallines à plate-forme, il subsiste de sérieuses difficultés de mise en oeuvre de ces procédés connus En effet, l'apparition d'un grain parasite au niveau de la plate-forme d'aube soit interdit la réalisation de30 certaines formes géométriques, soit impose des mises au point longues, délicates, coûteuses et rarement suffisantes, soit entraîne des rebuts de pièces trop nombreux Cette germination parasite observée dans ce cas est due à% un refroidissement plus rapide et prématuré de la plate-forme d'aube qui provoque une solidification de la plate-forme à partir de sa périphérie, indépendamment du reste de l'aube Ce phénomène peut être favorisé par divers facteurs. Dans la réalisation d'un monocristal, il est nécessaire de faire croître un germe initial dans un volume avant qu'aucun point de celui-ci n'ait atteint la température du liquidus de l'alliage considéré Cette condition est difficilement maîtrisée dans le cas d'une plate-forme d'aube pour laquelle le gradient thermique est naturellement orienté dans une direction perpendiculaire aux grandes dimensions, longueur et largeur de la plate- forme. Une germination d'un grain parasite est également provoquée sur une plate-forme-d'aube par une germination hétérogène qui est également favorisée, dans le cas des plates-formes, par les conditions suivantes: rugosité élevée du moule au moment de la solidification et qui peut être accrue au cours de la coulée du fait de la réactivité entre le métal et la carapace de moule, à haute température; grand rapport de surface sur volume; -présence de points anguleux. Dans ces conditions, la surfusion admissible ou retard à la solidification ne peut pas dépasser quelques degrés. Par suite, dès que les parois du moule et un élément de volume de la plate-forme atteignent la température du liquidus de l'alliage coulé, un risque de germination parasite et de croissance d'un grain apparaît, générateur du défaut sur la pièce. La figure 1 montre un exemple de pièce monocristalline constituée par une aube 1 représentée en vue de dessus La partie 2 est le grain issu du germe initial et comporte la pale 3 d'aube et une partie 4 a de la plate-forme 4 qui présente dans ce cas deux grandes dimensions, longueur et largeur par rapport à son épaisseur Un grain parasite s'est développé dans la partie 4 b de ladite plate-forme; Une tentative de solution a consisté à disposer un canal parallèle d'amenée de grain, reliant la sortie du s'lecteur de grain à la zone a risque de la plate- forme d'aube Ainsi, l'orientation initiale est reproduite au point froid de la plate-forme o le grain croît simultanément avec celui en provenance de la partie centrale de l'aube; les deux-parties du grain sont ensuite recollées Cette technique n'est pas toutefois sans risque ni inconvénient et impose toujours une mise au point délicate, longue et spécifique à chaque pièce Le20 canal d'amenée attenant à la pièce exige un travail minutieux pour sa mise en place et son enlèvement, par exemple par tronçonnage qui nécessite ensuite un parachèvement Des désorientations peuvent être observées au recollement de grain et la présence de l'amenée peut25 dans certains cas être à l'origine de grains recristal- lisés Tous ces inconvénients sont défavorables à une application industrielle de cette solution lors d'une production de pièces en série. Un moule de fonderie répondant à ces conditions est caractérisé en ce qu'il est associé à au moins une masselotte, placée au voisinage des zones de pièce o est susceptible d'apparaître une germination de grain parasite en cours de solidification dirigée, ladite masselotte formant une masse thermique qui ralentit la solidification de ladite zone concernée et qui est séparée de la pièce coulée. Avantageusement, ladite masselotte est constituée d'un métal subissant une transformation de phase à la même température ou légèrement avant le métal constituant la pièce à solidifier. Dans le cas d'une aube à plate-forme, avantageusement, une masselotte formant masse thermique est disposée de chaque côté de la plate-forme et à son voisinage. D'autres caractéristiques et avantages de l'invention seront mieux compris à la lecture de la description qui va suivre d'un mode de réalisation de l'invention, en15 référence aux dessins annexés sur lesquels la figure 1 précédemment décrite représente une aube obtenue en fonderie monocristalline en vue de dessus, montrant un défaut de grain parasite, en l'absence des dispositions prévues par l'invention; la figure 2 représente schématiquement une vue de face de montage d'aube dans une grappe de coulée; la figure 3 représente schématiquement, selon une vue de dessous, une aube monocristalline et le moule correspondant, selon un mode de réalisation de l'invention. Les techniques de fabrication de pièces en fonderie par solidification monocristalline sont notamment appliquées pour des aubes de turbomachine Un exemple d'une telle aube 1 est montré sur la figure 2 L'aube 1 comporte un pied 5 et une pale 3, entre lesquels est disposée une plate-forme 4 L'aube 1 est représentée dans la position verticale occupée dans une grappe de coulée, une liaison 6 au sélecteur de grain étant schématiquement représentée 2664187 a la partie inférieure raccordée à la pale 3. La figure 3 montre schématiquement en vue de dessous une aube 1 avec sa pale 3 et sa plate-forme 4 Un moule 7 a été schématisé en traits fins De manière remarquable et conforme à l'invention, ledit moule 7 comporte deux masselottes 8 a et 8 b disposées au voisinage de la plate- 10 forme 4, une de chaque côté de la plate-forme et en positions décalées l'une par rapport à l'autre Ces masselottes 8 a et 8 b formant des masses thermiques sont notamment constituées d'un métal subissant une transformation de phase à la même température ou, de préférence, a une température légèrement inférieure à celle de l'alliage constituant-la pièce à solidifier qui est l'aube 1 dans l'exemple représenté sur les dessins. Le but atteint par cette disposition de masselottes 8 a et 8 b est de contrôler le sens et la valeur de gradients thermiques dans un plan horizontal perpendiculaire à la direction de propagation du front de solidification dans la pale 3 de l'aube 1, notamment au niveau de la plate- forme entre les bords externes et le centre de la pièce. L'apparition d'un grain parasite au niveau de la plate-25 forme 4 est ainsi évitée et ces dispositions permettent d'obtenir une pièce saine telle qu'une aube 1 monocristal- line sans défaut En cours de solidification, lesdites masses thermiques 8 a et 8 b dégagent une chaleur latente qui vient réchauffer la périphérie de la plate-forme 4 de l'aube 1. Cette solution conforme à l'invention présente notamment l'avantage d'une absence de liaisons entre la masselotte et la pièce à couler, ce qui évite l'apparition de défauts postérieurement à la coulée, comme cela a été précédemment noté dans les techniques connues antérieures. La taille des masses thermiques à utiliser pour chaque application particulière ainsi que la forme et la position des masses sont déterminées en fonction des géométries particulières de pièce et notamment des zones critiques qu'elle comporte La taille doit notamment être suffisante pour ralentir la solidification de la partie de pièce considérée La masse thermique présente une forte10 capacitance thermique et procure un fort dégagement de chaleur latente; son facteur de forme doit répondre à% la condition de surface minimale en regard de la zone froide lorsque ladite masse est placée à la hauteur des écrans thermiques du dispositif de coulée La masse thermique doit par contre présenter une grance surface d'échange thermique par conduction avec ra partie critique de pièce, telle que la plate-forme 4 de l'aube 1 donnée comme exemple Sans présenter de points de contact, la masse doit être la plus proche possible de ladite partie20 critique de pièce pour favoriser les échanges thermiques par conduction. Le montage de moule schématisé sur la figure 3 a notamment donné des résultats pleinement satisfaisants dans la coulée d'aubes monocristallines a% large plate-forme. REVENDICATIONS 1 Moule de fonderie pour la fabrication de pièces par solidification monocristalline, notamment des aubes ( 1) pour turbomachine en superalliage, comportant un dispositif de sélection de grain, caractérisé en ce qu'il est associé à au moins une masselotte ( 8 a, 8 b) placée au10 voisinage des zones ( 4) de pièce o est susceptible d'apparaître une germination de grain parasite en cours de solidification dirigée, notamment au voisinage d'une plate-forme ( 4) d'aube, ladite masselotte ( 8 a, 8 b) formant une masse thermique qui est séparée de la pièce coulée et15 qui ralentit la solidification de ladite zone ( 4) concernée. 2 Moule de fonderie selon la revendication 1 dans lequel ladite masselotte ( 8 a, 8 b) est constituée d'un métal subissant une transformation de phase à la même température ou légèrement avant le métal constituant la pièce ( 1) à solidifier. 3 Moule de fonderie selon l'une des revendications l ou 2 destiné à la fabrication d'aubes ( 1) monocristallines à plate-forme ( 4), dans lequel une masselotte ( 8 a, 8 b) formant masse thermique est disposée de chaque côté de la plate-forme ( 4) et à son voisinage, dans une position en diagonale par rapport à ladite plate-forme ( 4) vue en plan.